"導通検査用プローブカードのプローブ針に付着した異物を除去するためのクリーニング層を有するクリーニングシートであって、該クリーニング層の、JIS-B-0601に準じる算術平均粗さRaが100nm以下である、クリーニングシート。前記クリーニング層のダイナミック硬さが0.0001~0.1である、請求項1に記載のクリーニングシート。支持体の片面に前記クリーニング層を有する、請求項1または2に記載のクリーニングシート。前記支持体の、前記クリーニング層の反対側の面に、粘着剤層を有する、請求項3に記載のクリーニングシート。請求項1から4までのいずれかに記載のクリーニングシートが搬送部材上に設けられている、クリーニング部材。請求項5に記載のクリーニング部材を、導通検査用プローブカードを備える導通検査装置内に搬送して、該導通検査用プローブカードのプローブ針に付着した異物を除去する、導通検査装置のクリーニング方法。請求項6に記載のクリーニング方法によってクリーニングされた、導通検査装置。本発明の課題は、導通検査用プローブカードのプローブ針に付着した異物を除去するためのクリーニング手段であって、プローブ針を摩耗させることなくプローブ針に付着した異物を効果的に除去するクリーニング手段を提供することにある。本発明はクリーニングシートを提供する。本発明のクリーニングシートは、導通検査用プローブカードのプローブ針に付着した異物を除去するためのクリーニング層を有するクリーニングシートであって、該クリーニング層の、JIS-B-0601に準じる算術平均粗さRaが100nm以下である。好ましい実施形態においては、上記クリーニング層のダイナミック硬さが0.0001~0.1である。好ましい実施形態においては、本発明のクリーニングシートは、支持体の片面に上記クリーニング層を有する。好ましい実施形態においては、上記支持体の、上記クリーニング層の反対側の面に、粘着剤層を有する。本発明はクリーニング部材をも提供する。本発明のクリーニング部材は、本発明のクリーニングシートが搬送部材上に設けられている。本発明は導通検査装置のクリーニング方法をも提供する。本発明の導通検査装置のクリーニング方法は、本発明のクリーニング部材を、導通検査用プローブカードを備える導通検査装置内に搬送して、該導通検査用プローブカードのプローブ針に付着した異物を除去する。本発明は導通検査装置をも提供する。本発明の導通検査装置は、本発明のクリーニング方法によってクリーニングされたものである。本発明によれば、導通検査用プローブカードのプローブ針に付着した異物を除去するためのクリーニング層を有するクリーニングシートであって、プローブ針を摩耗させることなくプローブ針に付着した異物を効果的に除去するクリーニングシートを提供することができる。また、このようなクリーニングシートが搬送部材上に設けられているクリーニング部材を提供することができる。また、このようなクリーニング部材を用いた導通検査装置のクリーニング方法を提供することができる。さらに、このようなクリーニング方法によってクリーニングされた導通検査装置を提供することができる。≪1.クリーニングシート≫本発明のクリーニングシートは、導通検査用プローブカードのプローブ針に付着した異物を除去するためのクリーニング層を有するクリーニングシートである。本発明のクリーニングシートは、クリーニング層を有するものであれば、任意の適切な実施形態を採用し得る。図1に示すように、クリーニングシート1がクリーニング層2のみからなっていても良い。図2に示すように、クリーニングシート1がクリーニング層2と粘着剤層3からなっていても良い。図3に示すように、クリーニングシート1がクリーニング層2と粘着剤層3と支持体4からなっていても良い。本発明のクリーニングシートは、セパレーターを備えていても良い。図4に示すように、クリーニング層2のみからなるクリーニングシート1の両面にセパレーター5を備えていても良い。図5に示すように、クリーニング層2と粘着剤層3からなるクリーニングシート1の両面にセパレーター5を備えていても良い。図6に示すように、クリーニング層2と粘着剤層3と支持体4からなるクリーニングシート1の両面にセパレーター5を備えていても良い。<1-1.クリーニング層>本発明のクリーニングシートにおけるクリーニング層は、JIS-B-0601に準じる算術平均粗さRaが100nm以下であり、好ましくは90nm以下であり、より好ましくは80nm以下であり、さらに好ましくは50nm以下であり、特に好ましくは30nm以下である。上記算術平均粗さRaの下限値は、好ましくは、1nm以上である。本発明のクリーニングシートにおいて、クリーニング層の上記算術平均粗さRaが上記範囲内にあれば、プローブ針を摩耗させることなくプローブ針に付着した異物を効果的に除去するクリーニングシートとすることができる。本発明のクリーニングシートにおけるクリーニング層は、ダイナミック硬さが、好ましくは0.0001~0.1であり、より好ましくは0.0002~0.05であり、さらに好ましくは0.0003~0.03であり、特に好ましくは0.004~0.02である。本発明のクリーニングシートにおいて、クリーニング層のダイナミック硬さが上記範囲内にあれば、より一層、プローブ針を摩耗させることなくプローブ針に付着した異物を効果的に除去するクリーニングシートとすることができる。特に、本発明のクリーニングシートにおいて、クリーニング層のダイナミック硬さが0.0001未満であると、クリーニング層が柔らか過ぎてしまい、プローブ針にクリーニング層の成分が付着してしまうおそれがあり、さらに、粘着力が発現するため、プローブ針がクリーニング層に絡め取られてしまい、破損のおそれがある。また、本発明のクリーニングシートにおいて、クリーニング層のダイナミック硬さが0.1を越えると、クリーニング層が硬くなり、プローブ針がクリーニング層に突き刺さらなくなるため、異物除去性能を発揮することができないおそれがある。本発明のクリーニングシートにおけるクリーニング層は、任意の適切な材料によって構成され得る。このような材料としては、例えば、熱可塑性樹脂、熱硬化性樹脂、光硬化性樹脂、シリコーン樹脂などが挙げられる。このような材料は、1種のみであっても良いし、2種以上であっても良い。熱可塑性樹脂としては、例えば、天然ゴム、ブチルゴム、イソプレンゴム、クロロプレンゴム、エチレン-酢酸ビニル共重合体、エチレン-アクリル酸共重合体、エチレン-アクリル酸エステル共重合体、ポリブタジエン樹脂、ポリカーボネート樹脂、熱可塑性ポリイミド樹脂、6-ナイロンや6,6-ナイロン等のポリアミド樹脂、フェノキシ樹脂、アクリル樹脂、PETやPBT等の飽和ポリエステル樹脂、ポリアミドイミド樹脂、フッ素樹脂などが挙げられる。これらの熱可塑性樹脂は、1種のみであっても良いし、2種以上であっても良い。これらの熱可塑性樹脂の中でも、イオン性不純物が少なく、耐熱性が高く、半導体素子の信頼性を確保できる樹脂が特に好ましい。アクリル樹脂としては、任意の適切なアクリル樹脂を採用し得る。このようなアクリル樹脂を形成するためのモノマーとしては、例えば、炭素数30以下の直鎖もしくは分岐のアルキル基を有するメタアクリル酸のエステルが挙げられ、好ましくは、炭素数4~18の直鎖もしくは分岐のアルキル基を有するメタアクリル酸のエステルが挙げられる。このようなアクリル樹脂は、1種のみであっても良いし、2種以上であっても良い。上記アルキル基としては、例えば、メチル基、エチル基、プロピル基、イソプロピル基、n-ブチル基、t-ブチル基、イソブチル基、アミル基、イソアミル基、ヘキシル基、へプチル基、シクロヘキシル基、2-エチルヘキシル基、オクチル基、イソオクチル基、ノニル基、イソノニル基、デシル基、イソデシル基、ウンデシル基、ラウリル基、トリデシル基、テトラデシル基、ステアリル基、オクタデシル基、ドデシル基などが挙げられる。なお、本明細書においてメタアクリル酸とは、アクリル酸および/またはメタクリル酸を意味する。アクリル樹脂を形成するための他のモノマーとしては、例えば、アクリル酸、メタクリル酸、カルボキシエチルアクリレート、カルボキシペンチルアクリレート、イタコン酸、マレイン酸、フマール酸、クロトン酸等のカルボキシル基含有モノマー;無水マレイン酸、無水イタコン酸等の酸無水物モノマー;メタアクリル酸2-ヒドロキシエチル、メタアクリル酸2-ヒドロキシプロピル、メタアクリル酸4-ヒドロキシブチル、メタアクリル酸6-ヒドロキシヘキシル、メタアクリル酸8-ヒドロキシオクチル、メタアクリル酸10-ヒドロキシデシル、メタアクリル酸12-ヒドロキシラウリル、4-ヒドロキシメチルシクロヘキシルメチルアクリレート等のヒドロキシル基含有モノマー;スチレンスルホン酸、アリルスルホン酸、2-メタアクリルアミド-2-メチルプロパンスルホン酸、メタアクリルアミドプロパンスルホン酸、スルホプロピルメタアクリレート、メタアクリロイルオキシナフタレンスルホン酸等のスルホン酸基含有モノマー;2-ヒドロキシエチルアクリロイルホスフェート等の燐酸基含有モノマー;などが挙げられる。熱硬化性樹脂としては、例えば、エポキシ樹脂、フェノール樹脂、アミノ樹脂、不飽和ポリエステル樹脂、ポリウレタン樹脂、ポリイミド樹脂などが挙げられる。これらの熱硬化性樹脂は、1種のみであっても良いし、2種以上であっても良い。これらの熱硬化性樹脂の中でも、半導体素子を腐食させるイオン性不純物等の含有量が少ない樹脂が好ましい。エポキシ樹脂としては、任意の適切なエポキシ樹脂を採用し得る。このようなエポキシ樹脂としては、例えば、ビスフェノールA型、ビスフェノールF型、ビスフェノールS型、臭素化ビスフェノールA型、水添ビスフェノールA型、ビスフェノールAF型、ビフェニル型、ナフタレン型、フルオンレン型、フェノールノボラック型、オルソクレゾールノボラック型、トリスヒドロキシフェニルメタン型、テトラフェニロールエタン型等の二官能エポキシ樹脂や多官能エポキシ樹脂;ヒダントイン型、トリスグリシジルイソシアヌレート型、グリシジルアミン型等のエポキシ樹脂;などが挙げられる。このようなエポキシ樹脂は、1種のみであっても良いし、2種以上であっても良い。このようなエポキシ樹脂の中でも、ノボラック型エポキシ樹脂、ビフェニル型エポキシ樹脂、トリスヒドロキシフェニルメタン型エポキシ樹脂、テトラフェニロールエタン型エポキシ樹脂が特に好ましい。これらのエポキシ樹脂は、硬化剤としてのフェノール樹脂との反応性に富み、耐熱性等に優れるからである。エポキシ樹脂としては、常温で固形のものと常温で液状のものとの2種類を併用して用いることができる。常温で固形のエポキシ樹脂と常温で液状のエポキシ樹脂とを併用することにより、得られるエポキシ樹脂の脆弱性が改善され、作業性を向上し得る。フェノール樹脂は、エポキシ樹脂の硬化剤として作用し得るものである。フェノール樹脂としては、任意の適切なフェノール樹脂を採用し得る。このようなフェノール樹脂としては、例えば、例えば、フェノールノボラック樹脂、フェノールアラルキル樹脂、クレゾールノボラック樹脂、tert-ブチルフェノールノボラック樹脂、ノニルフェノールノボラック樹脂等のノボラック型フェノール樹脂、レゾール型フェノール樹脂、ポリパラオキシスチレン等のポリオキシスチレンなどが挙げられる。このようなフェノール樹脂は、1種のみであっても良いし、2種以上であっても良い。このようなフェノール樹脂の中でも、フェノールノボラック樹脂、フェノールアラルキル樹脂が特に好ましい。半導体装置の接続信頼性を向上させることができるからである。エポキシ樹脂とフェノール樹脂とを用いる場合、それらの配合割合は、例えば、エポキシ樹脂成分中のエポキシ基1当量当たり、フェノール樹脂中の水酸基が、好ましくは0.5~2.0当量、より好ましくは0.8~1.2当量になるように配合する。上記配合割合が上記範囲を外れると、十分な硬化反応が進まず、エポキシ樹脂の硬化物の特性が劣化し易くなるおそれがある。ポリイミド樹脂としては、任意の適切なポリイミド樹脂を採用し得る。このようなポリイミド樹脂としては、例えば、熱硬化性ポリイミド樹脂、熱可塑性ポリイミド樹脂などが挙げられる。このようなポリイミド樹脂は、1種のみであっても良いし、2種以上であっても良い。ポリイミド樹脂は、一般的に、その前駆体であるポリアミド酸を脱水縮合イミド化して得られる耐熱性樹脂である。ポリアミド酸は、ジアミン成分と酸無水物成分とを実質的に等モル比にて任意の適切な有機溶媒中で反応させて得ることができる。ジアミンとしては、任意の適切なジアミンを採用し得る。このようなジアミンとしては、例えば、脂肪族ジアミン、芳香族ジアミンが挙げられる。このようなジアミンは、1種のみであっても良いし、2種以上であっても良い。脂肪族ジアミンとしては、例えば、エチレンジアミン、ヘキサメチレンジアミン、1,8-ジアミノオクタン、1,10-ジアミノデカン、1,12-ジアミノドデカン、4,9-ジオキサ-1,12-ジアミノドデカン、1,3-ビス3-アミノプロピル-1,1,3,3-テトラメチルジシロキサンα、ω-ビスアミノプロピルテトラメチルジシロキサンなどが挙げられる。芳香族ジアミンとしては、例えば、4,4’-ジアミノジフェニルエーテル、3,4’-ジアミノジフェニルエーテル、3,3’-ジアミノジフェニルエーテル、m-フェニレンジアミン、p-フェニレンジアミン、4,4’-ジアミノジフェニルプロパン、3,3’-ジアミノジフェニルメタン、4,4’-ジアミノジフェニルスルフィド、3,3’-ジアミノジフェニルスルフィド、4,4’-ジアミノジフェニルスルホン、3,3’-ジアミノジフェニルスルホン、1,4-ビス4-アミノフェノキシベンゼン、1,3-ビス4-アミノフェノキシベンゼン、1,3-ビス3-アミノフェノキシベンゼン、1,3-ビス4-アミノフェノキシ-2,2-ジメチルプロパン、4,4’-ジアミノベンゾフェノンなどが挙げられる。酸無水物としては、任意の適切な酸無水物を採用し得る。このような酸無水物としては、例えば、テトラカルボン酸二無水物が挙げられる。このようなテトラカルボン酸二無水物としては、例えば、3,3’,4,4’-ビフェニルテトラカルボン酸二無水物、2,2’,3,3’-ビフェニルテトラカルボン酸二無水物、3,3’,4,4’-ベンゾフェノンテトラカルボン酸二無水物、2,2’,3,3’-ベンゾフェノンテトラカルボン酸二無水物、4,4’-オキシジフタル酸二無水物、2,2-ビス2,3-ジカルボキシフェニルヘキサフルオロプロパン二無水物、2,2-ビス3,4-ジカルボキシフェニルヘキサフルオロプロパン二無水物6FDA、ビス2,3-ジカルボキシフェニルメタン二無水物、ビス3,4-ジカルボキシフェニルメタン二無水物、ビス2,3-ジカルボキシフェニルスルホン二無水物、ビス3,4-ジカルボキシフェニルスルホン二無水物、ピロメリット酸二無水物、エチレングリコールビストリメリット酸二無水物などが挙げられる。このような酸無水物は、1種のみであっても良いし、2種以上であっても良い。ジアミンと酸無水物とを反応させる溶剤としては、任意の適切な溶剤を採用し得る。このような溶剤としては、例えば、N,N-ジメチルアセトアミド、N-メチル-2-ピロリドン、N,N-ジメチルホルムアミド、シクロペンタノンなどが挙げられる。このような溶剤は、1種のみであっても良いし、2種以上であっても良い。このような溶剤は、原材料や樹脂の溶解性を調整するために、トルエンや、キシレンなどの非極性の溶剤と混合して用いることができる。ポリアミド酸を脱水縮合イミド化する方法としては、任意の適切な方法を採用し得る。このような方法としては、例えば、加熱イミド化法、共沸脱水法、化学的イミド化法などが挙げられる。このような方法の中でも、加熱イミド化法が好ましく、加熱温度は150°C以上が好ましい。また、加熱イミド化法においては、樹脂の酸化劣化を防ぐため、窒素雰囲気下や真空中などの不活性雰囲気下で処理することが好ましい。これにより、樹脂中に残った揮発成分を完全に除去することができる。また、テトラカルボン酸二無水物とジアミンとを反応させる場合において、特に、ブタジエンアクリロニトリル共重合体骨格を含むジアミンを用いる場合には、100°C以上の温度で反応させることが好ましい。これにより、ゲル化を防止することができる。本発明のクリーニングシートにおけるクリーニング層を構成する材料には、熱硬化触媒が含有されていても良い。熱硬化触媒の含有割合としては、例えば、クリーニング層を構成する材料としての樹脂100重量部に対し、好ましくは0.01~5重量部であり、より好ましくは0.05~3重量部であり、さらに好ましくは0.1~1重量部である。クリーニング層を構成する材料としての樹脂100重量部に対し、熱硬化触媒の含有割合を0.01重量部以上とすることにより、クリーニング層のクリーニング効果を良好に発現させることができる。クリーニング層を構成する材料としての樹脂100重量部に対し、熱硬化触媒の含有割合を5重量部以下にすることにより、クリーニング層の保存性の低下を抑制することができる。このような熱硬化触媒としては、任意の適切な熱硬化触媒を採用し得る。このような熱硬化触媒としては、例えば、イミダゾール系化合物、トリフェニルフォスフィン系化合物、アミン系化合物、トリフェニルボラン系化合物、トリハロゲンボラン系化合物などが挙げられる。このような熱硬化触媒は、1種のみであっても良いし、2種以上であっても良い。イミダゾール系化合物としては、任意の適切なイミダゾール系化合物を採用し得る。このようなイミダゾール系化合物としては、例えば、2-メチルイミダゾール、2-ウンデシルイミダゾール、2-ヘプタデシルイミダゾール、1,2-ジメチルイミダゾール、2-エチル-4-メチルイミダゾール、2-フェニルイミダゾール、2-フェニル-4-メチルイミダゾール、1-ベンジル-2-メチルイミダゾール、1-ベンジル-2-フェニルイミダゾール、1-シアノエチル-2-メチルイミダゾール、1-シアノエチル-2-ウンデシルイミダゾール、1-シアノエチル-2-フェニルイミダゾリウムトリメリテイト、2,4-ジアミノ-6-[2’-メチルイミダゾリル-1’]-エチル-s-トリアジン、2,4-ジアミノ-6-[2’-ウンデシルイミダゾリル-1’]-エチル-s-トリアジン、2,4-ジアミノ-6-[2’-エチル-4’-メチルイミダゾリル-1’]-エチル-s-トリアジン、2,4-ジアミノ-6-[2’-メチルイミダゾリル-1’]-エチル-s-トリアジンイソシアヌル酸付加物、2-フェニル-4,5-ジヒドロキシメチルイミダゾール、2-フェニル-4-メチル-5-ヒドロキシメチルイミダゾールなどが挙げられる。このようなイミダゾール系化合物は、1種のみであっても良いし、2種以上であっても良い。トリフェニルフォスフィン系化合物としては、任意の適切なトリフェニルフォスフィン系化合物を採用し得る。このようなトリフェニルフォスフィン系化合物としては、例えば、トリフェニルフォスフィン、トリブチルフォスフィン、トリp-メチルフェニルフォスフィン、トリノニルフェニルフォスフィン、ジフェニルトリルフォスフィン等のトリオルガノフォスフィン;テトラフェニルホスホニウムブロマイド;メチルトリフェニルホスホニウム;メチルトリフェニルホスホニウムクロライド;メトキシメチルトリフェニルホスホニウム;ベンジルトリフェニルホスホニウムクロライド;などが挙げられる。このようなトリフェニルフォスフィン系化合物は、1種のみであっても良いし、2種以上であっても良い。トリフェニルフォスフィン系化合物としては、エポキシ樹脂に対して実質的に非溶解性を示すものであることが好ましい。エポキシ樹脂に対して実質的に非溶解性であると、熱硬化が過度に進行するのを抑制することができる。トリフェニルフォスフィン構造を有し、かつ、エポキシ樹脂に対して実質的に非溶解性を示す熱硬化触媒としては、例えば、メチルトリフェニルホスホニウムなどが挙げられる。なお、上記非溶解性とは、トリフェニルフォスフィン系化合物からなる熱硬化触媒がエポキシ樹脂からなる溶媒に対して不溶性であることを意味し、より詳細には、温度10~40°Cの範囲において10重量以上溶解しないことを意味する。トリフェニルボラン系化合物としては、任意の適切なトリフェニルボラン系化合物を採用し得る。このようなトリフェニルボラン系化合物は、1種のみであっても良いし、2種以上であっても良い。また、トリフェニルボラン系化合物としては、さらにトリフェニルフォスフィン構造を有するものも含まれる。このようなトリフェニルフォスフィン構造およびトリフェニルボラン構造を有する化合物としては、任意の適切な化合物を採用し得る。このようなトリフェニルフォスフィン構造およびトリフェニルボラン構造を有する化合物としては、例えば、テトラフェニルホスホニウムテトラフェニルボレート、テトラフェニルホスホニウムテトラ-p-トリボレート、ベンジルトリフェニルホスホニウムテトラフェニルボレート、トリフェニルホスフィントリフェニルボランなどが挙げられる。アミノ系化合物としては、任意の適切なアミノ系化合物を採用し得る。このようなアミノ系化合物としては、例えば、モノエタノールアミントリフルオロボレート、ジシアンジアミドなどが挙げられる。このようなアミノ系化合物は、1種のみであっても良いし、2種以上であっても良い。トリハロゲンボラン系化合物としては、任意の適切なトリハロゲンボラン系化合物を採用し得る。このようなトリハロゲンボラン系化合物としては、例えば、トリクロロボランなどが挙げられる。このようなトリハロゲンボラン系化合物は、1種のみであっても良いし、2種以上であっても良い。本発明のクリーニングシートにおけるクリーニング層を構成する材料には、架橋剤が含有されていても良い。架橋剤を含有させることにより、高温下でのクリーニング効果を向上させ、耐熱性の改善を図ることができる。このような架橋剤としては、任意の適切な架橋剤を採用し得る。このような架橋剤としては、例えば、トリレンジイソシアネート、ジフェニルメタンジイソシアネート、p-フェニレンジイソシアネート、1,5-ナフタレンジイソシアネート、多価アルコールとジイソシアネートの付加物等のポリイソシアネート化合物などが挙げられる。このような架橋剤は、1種のみであっても良いし、2種以上であっても良い。このような架橋剤の含有割合としては、クリーニング層を構成する材料としての樹脂100重量部に対し、好ましくは0.05~7重量部である。クリーニング層を構成する材料としての樹脂100重量部に対し、架橋剤の量が7重量部より多いと、クリーニング層のクリーニング効果が低下するおそれがある。クリーニング層を構成する材料としての樹脂100重量部に対し、架橋剤の量が0.05重量部より少ないと、クリーニング層の凝集力が不足するおそれがある。光硬化性樹脂としては、活性エネルギーにより硬化して分子構造が三次元網状化する性質を有するものであれば、任意の適切な光硬化性樹脂を採用し得る。このような光硬化性樹脂としては、例えば、感圧接着性ポリマーに分子内に不和飽和二重結合を1個以上有する重合性不飽和化合物および重合開始剤を含有させてなるものが好ましい。ここで、分子内に不飽和二重結合を1個以上有する化合物以下、重合性不飽和化合物というとしては、不揮発性でかつ重量平均分子量が10000以下の低分子量体であることが好ましく、硬化時の三次元網状化が効率よくなされるように、重量平均分子量が5000以下の低分子量体であることがより好ましい。このような重合性不飽和化合物としては、たとえば、フェノキシポリエチレングリコ―ルメタアクリレ─ト、ε-カプロラクトンメタアクリレ─ト、ポリエチレングリコ―ルジメタアクリレ─ト、ポリプロピレングリコ―ルジメタアクリレ─ト、トリメチロ─ルプロパントリメタアクリレ─ト、ジペンタエリスリト─ルヘキサメタアクリレ─ト、ウレタンメタアクリレ─ト、エポキシメタアクリレ─ト、オリゴエステルメタアクリレ─トなどが挙げられる。このような重合性不飽和化合物は、1種のみであっても良いし、2種以上であっても良い。感圧接着性ポリマーとしては、例えば、アクリル酸、アクリル酸エステル、メタクリル酸、メタクリル酸エステルから選ばれるメタアクリル酸および/またはメタアクリル酸エステルを主モノマーとしたアクリル系ポリマーが挙げられる。このようなアクリル系ポリマーの合成にあたり、共重合モノマーとして分子内に不飽和二重結合を2個以上有する化合物を用いるか、あるいは、合成後のアクリル系ポリマーに分子内に不飽和二重結合を有する化合物を官能基間の反応で化合結合させるなどしてアクリル系ポリマーの分子内に不飽和二重結合を導入しておくことにより、活性エネルギーにより硬化し得るようにすることもできる。本発明のクリーニングシートにおけるクリーニング層を構成する材料には、重合開始剤が含有されていても良い。このような重合開始剤としては、任意の適切な重合開始剤を採用し得る。このような重合開始剤としては、例えば、活性エネルギーに熱を用いる場合は、ベンゾイルパーオキサイド、アゾビスイソブチロニトリルなどの熱重合開始剤が挙げられ、活性エネルギーに光を用いる場合は、ベンゾイル、ベンゾインエチルエーテル、シベンジル、イソプロピルベンゾインエーテル、ベンゾフェノン、ミヒラーズケトンクロロチオキサントン、ドデシルチオキサントン、シメチルチオキサントン、アセトフェノンジエチルケタール、ベンジルジメチルケタール、α―ヒドロキシシクロヒキシルフェニルケトン、2-ヒドロキシメチルフェニルプロパン、2,2-ジメトキシー2-フェニルアセトフェノンなどの光重合開始剤が挙げられる。このような重合開始剤は、1種のみであっても良いし、2種以上であっても良い。シリコーン樹脂としては、任意の適切なシリコーン樹脂を採用し得る。このようなシリコーン樹脂は、1種のみであっても良いし、2種以上であっても良い。本発明のクリーニングシートにおけるクリーニング層を構成する材料としてシリコーン樹脂を採用すると、耐熱性が高くなり、高温下における貯蔵弾性率や粘着力が適切な値となり得る。このようなシリコーン樹脂としては、例えば、過酸化物架橋型シリコーン系粘着剤、付加反応型シリコーン系粘着剤、脱水素反応型シリコーン系粘着剤、湿気硬化型シリコーン系粘着剤などが挙げられる。これらのシリコーン樹脂の中でも、不純物が少ない点で、付加反応型シリコーン系粘着剤が好ましい。本発明のクリーニングシートにおけるクリーニング層を構成する材料には、必要に応じて、任意の適切な他の添加剤を含有し得る。このような他の添加剤としては、例えば、難燃剤、シランカップリング剤、イオントラップ剤などが挙げられる。難燃剤としては、例えば、三酸化アンチモン、五酸化アンチモン、臭素化エポキシ樹脂などが挙げられる。シランカップリング剤としては、例えば、β-3、4-エポキシシクロヘキシルエチルトリメトキシシラン、γ-グリシドキシプロピルトリメトキシシラン、γ-グリシドキシプロピルメチルジエトキシシランなどが挙げられる。イオントラップ剤としては、例えば、ハイドロタルサイト類、水酸化ビスマスなどが挙げられる。このような他の添加剤は、1種のみであっても良いし、2種以上であっても良い。本発明のクリーニングシートにおけるクリーニング層を構成する材料には、好ましくは、研磨剤が含有されていない。研磨剤が含有されていると、プローブ針が研磨されることとなり、プローブ針の使用寿命が短くなってしまうおそれがある。本発明のクリーニングシートにおけるクリーニング層の厚みは、好ましくは50~300μmである。クリーニング層の厚みが50μmより薄いと、プローブ針をクリーニング層に突き刺す際に、例えば、搬送部材までプローブ針が突き抜ける可能性があり、プローブ針の破損につながるおそれがある。また、クリーニング層の厚みが300um以上であると、クリーニング層の厚みの精度が悪くなり、クリーニング層に接触するプローブ針と接触しないものが発生するおそれがある。<1-2.粘着剤層>本発明のクリーニングシートにおける粘着剤層は、シリコンウェハミラー面に対する90度ピール強度剥離力が、好ましくは0.01~10N/10mm幅であり、より好ましくは0.03~8N/10mm幅であり、さらに好ましくは0.005~5N/10mm幅である。このような90度ピール強度剥離力が高すぎると、クリーニングシートを基板などから剥離除去する際に、裂ける恐れがある。このような90度ピール強度剥離力が低すぎると、十分な粘着力が発現できないおそれがある。本発明のクリーニングシートにおける粘着剤層は、任意の適切な材料によって構成され得る。このような材料としては、例えば、アクリル系粘着剤やゴム系粘着剤など通常の粘着剤が挙げられる。このような材料は、1種のみであっても良いし、2種以上であっても良い。このような材料の中でも、アクリル系粘着剤が好ましく、重量平均分子量が10万以下の成分が10重量以下であるアクリル系ポリマーを主剤としたアクリル系粘着剤がより好ましい。このようなアクリル系ポリマーは、メタアクリル酸アルキルエステルを主モノマーとし、これに必要により共重合可能な他のモノマーを加えたモノマー混合物を、重合反応させることにより、合成することができる。本発明のクリーニングシートにおける粘着剤層の厚みは、好ましくは1~100μmであり、より好ましくは3~50μmである。<1-3.支持体>本発明のクリーニングシートにおける支持体は、任意の適切な材料によって構成され得る。このような材料としては、例えば、低密度ポリエチレン、直鎖状ポリエチレン、中密度ポリエチレン、高密度ポリエチレン、超低密度ポリエチレン、ランダム共重合ポリプロピレン、ブロック共重合ポリプロピレン、ホモポリプロレン、ポリブテン、ポリメチルペンテン等のポリオレフィン、エチレン-酢酸ビニル共重合体、アイオノマー樹脂、エチレン-メタアクリル酸共重合体、エチレン-メタアクリル酸エステルランダム、交互共重合体、エチレン-ブテン共重合体、エチレン-ヘキセン共重合体、ポリウレタン、ポリエチレンテレフタレート、ポリエチレンナフタレート等のポリエステル、ポリカーボネート、ポリイミド、ポリエーテルエーテルケトン、ポリイミド、ポリエーテルイミド、ポリアミド、全芳香族ポリアミド、ポリフェニルスルフイド、アラミド紙、ガラス、ガラスクロス、フッ素樹脂、ポリ塩化ビニル、ポリ塩化ビニリデン、セルロース系樹脂、シリコーン樹脂、金属箔、紙などが挙げられる。このような材料は、1種のみであっても良いし、2種以上であっても良い。本発明のクリーニングシートにおける支持体の表面は、隣接する層との密着性、保持性等を高めるため、任意の適切な表面処理が施されていても良い。このような表面処理としては、例えば、クロム酸処理、オゾン暴露、火炎暴露、高圧電撃暴露、イオン化放射線処理等の化学的または物理的処理;下塗剤によるコーティング処理;などが挙げられる。本発明のクリーニングシートにおける支持体の厚みは、好ましくは5~200μmである。<1-4.セパレーター>本発明のクリーニングシートにおけるセパレーターは、任意の適切な材料によって構成され得る。このような材料としては、例えば、剥離剤などで剥離処理されたプラスチックフィルムなどが挙げられる。剥離剤としては、例えば、シリコーン系、長鎖アルキル系、フッ素系、脂肪酸アミド系、シリカ系の剥離剤などが挙げられる。プラスチックフィルムとしては、ポリエチレン、ポリプロピレン、ポリブテン、ポリブタジエン、ポリメチルペンテンなどのポリオレフィン;ポリ塩化ビニル;塩化ビニル共重合体;ポリエチレンテレフタレート;ポリブチレンテレフタレート;ポリウレタン;エチレン酢酸ビニル共重合体;アイオノマー樹脂;エチレンメタアクリル酸共重合体;エチレンメタアクリル酸エステル共重合体;ポリスチレン;ポリカーボネート;などが挙げられる。本発明のクリーニングシートにおけるセパレーターの厚みは、好ましくは5~200μmである。≪2.クリーニング部材≫本発明のクリーニング部材は、本発明のクリーニングシートが搬送部材上に設けられている。図7に示すように、本発明のクリーニング部材7は、クリーニング層2のみからなるクリーニングシート1が搬送部材6上に設けられていても良い。図8に示すように、本発明のクリーニング部材7は、クリーニング層2と粘着剤層3からなるクリーニングシート1が搬送部材6上に設けられていても良い。図9に示すように、本発明のクリーニング部材7は、クリーニング層2と粘着剤層3と支持体4からなるクリーニングシート1が搬送部材6上に設けられていても良い。搬送部材としては、それの上に本発明のクリーニングシートを設けて導通検査用プローブカードを備える導通検査装置内に搬送することにより、該導通検査用プローブカードのプローブ針に付着した異物を除去することができるようなものであれば、任意の適切な搬送部材を採用し得る。このような搬送部材としては、例えば、半導体ウェハ例えば、シリコンウェハ、LCD、PDPなどのフラットパネルディスプレイ用基板、コンパクトディスク、MRヘッドなどの基板が挙げられる。搬送部材の厚みは、目的に応じて、適宜選択し得る。≪3.導通検査装置のクリーニング方法≫本発明の導通検査装置のクリーニング方法は、本発明のクリーニング部材を、導通検査用プローブカードを備える導通検査装置内に搬送して、該導通検査用プローブカードのプローブ針に付着した異物を除去する。本発明の導通検査装置のクリーニング方法の実施形態の1つを、図10に示す。図10は、本発明のクリーニング部材7が、クリーニング層2、支持体4、粘着剤層3、搬送部材6をこの順に有する例である。まず、本発明のクリーニング部材7を、任意の適切な固定用台座に載置して、本発明のクリーニング部材7を導通検査装置のプローブカードに対抗して配置する。次に、図10aに示すように、プローブ針21の最先端部22をクリーニング層2に突き刺した後、図3bに示すように、プローブ針21を抜き取る。この動作によって、プローブ針21の最先端部22に付着していた酸化アルミニウム等の異物23がクリーニング層2の中に残存し、プローブ針21の最先端部22から異物23が除去される。この動作は、通常、所定回数例えば、10~30回繰り返されるが、プローブ針21の最先端部22をクリーニング層2に突き刺す位置を少しずつ移動させて、例えば、固定用台座を水平方向に少しずつ移動させて、異物23が残存していない部分のクリーニング層2にプローブ針21の最先端部22が順次突き刺さるようにしても良い。≪4.導通検査装置≫本発明の導通検査装置は、本発明のクリーニング方法によってクリーニングされたものである。すなわち、本発明の導通検査装置は、上記で説明したようなクリーニング方法によって、導通検査装置のプローブカードのプローブ針に付着した異物が効果的に除去されたものである。本発明のクリーニング方法によれば、プローブ針を摩耗させることなくプローブ針に付着した異物を効果的に除去することができるので、近年のチップの精密化に伴って一般的になりつつある数万本のプローブ針を備えるプローブカードを備える導通検査装置について、極めて効果的に該プローブカードのプローブ針に付着した異物を除去でき、良好な管理や保守が可能となる。≪5.本発明のクリーニングシートの製造方法≫本発明のクリーニングシートは、任意の適切な方法で製造し得る。例えば、クリーニング層を構成する材料を、任意の適切な基板やシート上に塗布して、硬化等によってクリーニング層を形成することによって製造し得る。上記基板としては、例えば、支持体、搬送部材などが挙げられる。上記シートとしては、剥離処理されたシートなどが挙げられる。上記塗布の方法としては、任意の適切な方法を採用し得る。このような塗布の方法としては、例えば、キャスティング、スピンコーティング、ロールコーティングなどが挙げられる。上記硬化の手段としては、任意の適切な手段を採用し得る。このような硬化の手段としては、自然硬化、活性エネルギー線照射による硬化、熱硬化などが挙げられる。本発明のクリーニングシートが粘着剤層を有する場合は、例えば、粘着剤を構成する材料を、任意の適切な基板やシート上に塗布して、硬化等によって粘着剤層を形成することによって製造し得る。上記基板としては、例えば、本発明のクリーニング層、支持体、搬送部材などが挙げられる。上記シートとしては、剥離処理されたシートなどが挙げられる。上記塗布の方法としては、任意の適切な方法を採用し得る。このような塗布の方法としては、例えば、キャスティング、スピンコーティング、ロールコーティングなどが挙げられる。上記硬化の手段としては、任意の適切な手段を採用し得る。このような硬化の手段としては、自然硬化、活性エネルギー線照射による硬化、熱硬化などが挙げられる。≪6.本発明のクリーニング部材の製造方法≫本発明のクリーニング部材は、任意の適切な方法で製造し得る。例えば、搬送部材上に、本発明のクリーニングシートを、任意の適切な手段によって貼着させることによって製造し得る。また、搬送部材上に、本発明のクリーニングシートを構成する層を順次構築していくことによって製造し得る。以下に、実施例に基づいて本発明をより詳細に説明するが、本発明はこれらの実施例により限定されるものではない。≪算術平均粗さRa≫JIS-B-0601に準じる算術平均粗さRaは、触針式表面粗さ測定装置Veeco社製、DECTAK8を用いて測定した。測定スピードは1μm/s、押し圧1mgで触針を動かした。測定範囲は500μmとした。この触針の先端部の曲率は2μmであり、触針はダイヤモンド製を用いた。≪ダイナミック硬さ≫ダイナミック硬さは、微小硬度計島津製作所製、DUH-210を用いて測定した。荷重は0.98mNとした。≪引張貯蔵弾性率≫測定対象を幅10mmの短冊状にカッターナイフで切り出し、固体粘弾性測定装置RSA-III、レオメトリックサイエンティフィック社製にて、-50~250°Cの引張貯蔵弾性率を周波数1Hzにて測定し、23°Cにおける引張貯蔵弾性率を評価した。≪90°ピール強度≫測定対象を粘着テープ日東電工株製、商品名:BT-315で裏打ちし、10mm×100mmで切り出したものを、50°Cのホットプレート上でシリコンウェハミラー面上に2kgのローラーを一往復させて貼着した。このまま常温環境下で20min放置し、試験片を作製した。次いで、貼着した半導体ウェハを90°で固定し、引張試験機島津製作所製、AGS-Hにて90°ピール強度を測定した。≪クリーニング評価試験≫プローバーにおいて、プローブカードプローブ針数20本をアルミニウム蒸着ウェハに、オーバードライブ量60μmで1万回、連続コンタクトさせた。1万回のコンタクト終了後、プローブカードを、ステージ上に載置したクリーニングシートに、オーバードライブ量50μmで3回コンタクトさせてプローブ針のクリーニングを行った。なお、プローブカードのプローブ針の先端をクリーニングシートに接触させる際には、ステージを移動させて、同じ箇所にコンタクトすることがないようにしてクリーニングを行った。クリーニング終了後、プローブ針の先端を光学顕微鏡で観察し、針に付着した異物が残存しているか否かを確認した。さらにまた、光学顕微鏡観察において、プローブ針の先端にクリーニング層の一部が付着しているか否か、すなわち、クリーニング層がプローブ針に転写しているか否かを確認した。実施例1クリーニング層溶液Aアクリル酸エステル系ポリマーナガセケムテックス株製、商品名:SG-70L100部にポリイソシアネート化合物日本ポリウレタン工業製、商品名:コロネートL1.0部を均一に混合し、クリーニング層溶液Aを得た。接着剤層溶液A温度計、攪拌機、窒素導入管、および還流冷却管を備えた内容量が500mlの3つ口フラスコ型反応器内に、アクリル酸2-エチルへキシル73部、アクリル酸n-ブチル10部、N,N’-ジメチルアクリルアミド15部、アクリル酸5部、重合開始剤として2,2’-アゾビスイソブチロニトリル0.15部、酢酸エチル100部を、全体が200gになるように配合して投入し、窒素ガスを約1時間導入しながら攪拌し、内部の空気を窒素で置換した。その後、内部の温度を58°Cにし、この状態で約4時間保持して重合を行い、粘着剤ポリマー溶液を得た。粘着剤ポリマー溶液100部にポリイソシアネート化合物日本ポリウレタン工業製、商品名:コロネートL3.0部を均一に混合し、粘着剤層溶液Aを得た。クリーニングシートA片面がポリプロピレンフィルム三菱化学製、商品名:MRF25からなるセパレーターの剥離処理面に、粘着剤層溶液Aを乾燥後の厚みが7μmとなるように塗布し、形成した粘着剤層上に長尺ポリエステルフィルム三菱化学製、商品名:N100C25を積層し、さらにそのフィルム上にクリーニング層溶液Aを乾燥後の厚みが150μmとなるように塗布して、その表面に片面がシリコーン系剥離剤にて処理された長鎖ポリエステルフィルムからなる保護フィルム三菱化学製、商品名:MRF50のシリコーン処理面を貼り合せ、クリーニングシートAを得た。クリーニング部材AクリーニングシートAの粘着剤層側の剥離フィルムを剥がし、200mmシリコンウェハのミラー面にハンドローラーで貼り付けた後、クリーニング層側のセパレーターを剥離し、クリーニング部材Aを作製した。クリーニング層A片面がシリコーン系剥離剤にて処理された長鎖ポリエステルフィルムからなる保護フィルム三菱化学製、商品名:MRF50の剥離処理面に、クリーニング層溶液Aを乾燥後の厚みが150μmとなるように塗布し、その表面に、片面がシリコーン系剥離剤にて処理された長鎖ポリエステルフィルムからなる保護フィルム三菱化学製、商品名:MRF50の剥離処理面を貼り合せ、クリーニングシートAAを得た。このクリーニングシートAAから、両面の保護フィルムを剥離し、クリーニング層Aを得た。評価クリーニング部材Aのクリーニング層表面について算術平均粗さRaとダイナミック硬さを、クリーニング層Aについて引張貯蔵弾性率と90°ピール強度を測定し、クリーニング部材Aのクリーニング層表面についてクリーニング評価試験を行った。結果を表1に示した。実施例2クリーニング層溶液A実施例1と同様にクリーニング層溶液Aを得た。クリーニング部材Bクリーニング層溶液Aをスピンコーターで乾燥後の厚みが150μmとなるように8インチシリコンウエハーのミラー面上に塗布し、クリーニング層Bを有するクリーニング部材Bを得た。クリーニング層Bクリーニング部材Bより、クリーニング層を剥離し、クリーニング層Bを得た。評価クリーニング部材Bのクリーニング層表面について算術平均粗さRaとダイナミック硬さを、クリーニング層Bについて引張貯蔵弾性率と90°ピール強度を測定し、クリーニング部材Bのクリーニング層表面についてクリーニング評価試験を行った。結果を表1に示した。実施例3クリーニング層溶液Cアクリル酸エステル系ポリマーナガセケムテックス株製、商品名:SG-600TEA100部にポリイソシアネート化合物日本ポリウレタン工業製、商品名:コロネートL1.6部を均一に混合し、クリーニング層溶液Cを得た。クリーニングシートC片面がポリプロピレンフィルム三菱化学製、商品名:MRF25からなるセパレーターの剥離処理面に、実施例1で得られた粘着剤層溶液Aを乾燥後の厚みが7μmとなるように塗布し、形成した粘着剤層上に長尺ポリエステルフィルム三菱化学製、商品名:N100C25を積層し、さらにそのフィルム上にクリーニング層溶液Cを乾燥後の厚みが150μmとなるように塗布して、その表面に片面がシリコーン系剥離剤にて処理された長鎖ポリエステルフィルムからなる保護フィルム三菱化学製、商品名:MRF50のシリコーン処理面を貼り合せ、クリーニングシートCを得た。クリーニング部材CクリーニングシートCの粘着剤層側の剥離フィルムを剥がし、200mmシリコンウェハのミラー面にハンドローラーで貼り付けた後、クリーニング層側のセパレーターを剥離し、クリーニング部材Cを作製した。クリーニング層C片面がシリコーン系剥離剤にて処理された長鎖ポリエステルフィルムからなる保護フィルム三菱化学製、商品名:MRF50の剥離処理面に、クリーニング層溶液Cを乾燥後の厚みが150μmとなるように塗布し、その表面に、片面がシリコーン系剥離剤にて処理された長鎖ポリエステルフィルムからなる保護フィルム三菱化学製、商品名:MRF50の剥離処理面を貼り合せ、クリーニングシートCCを得た。このクリーニングシートCCから、両面の保護フィルムを剥離し、クリーニング層Cを得た。評価クリーニング部材Cのクリーニング層表面について算術平均粗さRaとダイナミック硬さを、クリーニング層Cについて引張貯蔵弾性率と90°ピール強度を測定し、クリーニング部材Cのクリーニング層表面についてクリーニング評価試験を行った。結果を表1に示した。実施例4クリーニング層溶液D付加反応型のシリコーン粘着剤東レダウ製、商品名:SD-4587L100部に触媒東レダウ製、商品名:SRX212CATALYST1.5部を均一に混合し、2種類の付加反応型のシリコンラバー東レダウ製、商品名:シラスコンRTV4086A、シラスコンRTV4086Bを各1部添加し、均一混合し、クリーニング層溶液Dを得た。クリーニングシートD片面がポリプロピレンフィルム三菱化学製、商品名:MRF25からなるセパレーターの剥離処理面に、実施例1で得られた粘着剤層溶液Aを乾燥後の厚みが7μmとなるように塗布し、形成した粘着剤層上に長尺ポリエステルフィルム三菱化学製、商品名:N100C25を積層し、さらにそのフィルム上にクリーニング層溶液Dを乾燥後の厚みが150μmとなるように塗布して、その表面に片面がフッ素系剥離剤にて処理された長鎖ポリエステルフィルムからなる保護フィルムニッパ製、商品名:SS4Cのフッ素処理面を貼り合せ、クリーニングシートDを得た。クリーニング部材DクリーニングシートDの粘着剤層側の剥離フィルムを剥がし、200mmシリコンウェハのミラー面にハンドローラーで貼り付けた後、クリーニング層側のセパレーターを剥離し、クリーニング部材Dを作製した。クリーニング層D片面がフッ素系剥離剤にて処理された長鎖ポリエステルフィルムからなる保護フィルムニッパ製、商品名:SS4Cの剥離処理面に、クリーニング層溶液Dを乾燥後の厚みが150μmとなるように塗布し、その表面に、片面がフッ素系剥離剤にて処理された長鎖ポリエステルフィルムからなる保護フィルムニッパ製、商品名:SS4Cの剥離処理面を貼り合せ、クリーニングシートDDを得た。このクリーニングシートDDから、両面の保護フィルムを剥離し、クリーニング層Dを得た。評価クリーニング部材Dのクリーニング層表面について算術平均粗さRaとダイナミック硬さを、クリーニング層Dについて引張貯蔵弾性率と90°ピール強度を測定し、クリーニング部材Dのクリーニング層表面についてクリーニング評価試験を行った。結果を表1に示した。実施例5クリーニング層溶液E付加反応型のシリコーン粘着剤東レダウ製、商品名:SD-4587L100部に触媒東レダウ製、商品名:SRX212CATALYST1.5部を均一に混合し、クリーニング層溶液Eを得た。クリーニングシートE片面がポリプロピレンフィルム三菱化学製、商品名:MRF25からなるセパレーターの剥離処理面に、実施例1で得られた粘着剤層溶液Aを乾燥後の厚みが7μmとなるように塗布し、形成した粘着剤層上に長尺ポリエステルフィルム三菱化学製、商品名:N100C25を積層し、さらにそのフィルム上にクリーニング層溶液Eを乾燥後の厚みが150μmとなるように塗布して、その表面に片面がフッ素系剥離剤にて処理された長鎖ポリエステルフィルムからなる保護フィルムニッパ製、商品名:SS4Cのフッ素処理面を貼り合せ、クリーニングシートEを得た。クリーニング部材EクリーニングシートEの粘着剤層側の剥離フィルムを剥がし、200mmシリコンウェハのミラー面にハンドローラーで貼り付けた後、クリーニング層側のセパレーターを剥離し、クリーニング部材Eを作製した。クリーニング層E片面がフッ素系剥離剤にて処理された長鎖ポリエステルフィルムからなる保護フィルムニッパ製、商品名:SS4Cの剥離処理面に、クリーニング層溶液Eを乾燥後の厚みが150μmとなるように塗布し、その表面に、片面がフッ素系剥離剤にて処理された長鎖ポリエステルフィルムからなる保護フィルムニッパ製、商品名:SS4Cの剥離処理面を貼り合せ、クリーニングシートEEを得た。このクリーニングシートEEから、両面の保護フィルムを剥離し、クリーニング層Eを得た。評価クリーニング部材Eのクリーニング層表面について算術平均粗さRaとダイナミック硬さを、クリーニング層Eについて引張貯蔵弾性率と90°ピール強度を測定し、クリーニング部材Eのクリーニング層表面についてクリーニング評価試験を行った。結果を表1に示した。比較例1クリーニングシートF片面がポリプロピレンフィルム三菱化学製、商品名:MRF25からなるセパレーターの剥離処理面に、実施例1で得られた粘着剤層溶液Aを乾燥後の厚みが7μmとなるように塗布し、形成した粘着剤層上に長尺ポリエステルフィルム三菱化学製、商品名:N100C25を積層し、さらにそのフィルム上に、実施例1で得られたクリーニング層溶液Aを乾燥後の厚みが150μmとなるように塗布して、その表面に片面がエンボス加工処理にて処理された長鎖ポリエステルフィルムからなる保護フィルム出光興産製、PBTのエンボス加工処理面を貼り合せ、クリーニングシートFを得た。クリーニング部材FクリーニングシートFの粘着剤層側の剥離フィルムを剥がし、200mmシリコンウェハのミラー面にハンドローラーで貼り付けた後、クリーニング層側のセパレーターを剥離し、クリーニング部材Fを作製した。クリーニング層F片面がエンボス加工処理にて処理された長鎖ポリエステルフィルムからなる保護フィルム出光興産製、PBTのエンボス加工処理面に、クリーニング層溶液Fを乾燥後の厚みが150μmとなるように塗布し、その表面に、片面がエンボス加工処理にて処理された長鎖ポリエステルフィルムからなる保護フィルム出光興産製、PBTのエンボス加工処理面を貼り合せ、クリーニングシートFFを得た。このクリーニングシートFFから、両面の保護フィルムを剥離し、クリーニング層Fを得た。評価クリーニング部材Fのクリーニング層表面について算術平均粗さRaとダイナミック硬さを、クリーニング層Fについて引張貯蔵弾性率と90°ピール強度を測定し、クリーニング部材Fのクリーニング層表面についてクリーニング評価試験を行った。結果を表1に示した。"